Alliage à base d’aluminium comprenant, en % en poids, Mg : 0,2 – 1,5 ; Si : 0,3 – 2,0 ; Fe : 0,25 – 1,0 ; Ti : 0,01 – 0,15 ; au moins un élément choisi parmi Co, Ba, Ni, La, Ce, Ta, Mo, W, Nb, Re, Pr, Nd, Pm, Sm, Sc, Y, Ru, Os la teneur de l’élément s’il est choisi étant de 0,003 à 0,20 et de préférence de 0,005 à 0,15, Zr : ≤0,15 ; Mn : ≤1,5 ; V : ≤0,20 ; Zn : ≤1,0 ; Cr : ≤0,25 ; Cu : ≤ 1,5 ; reste aluminium et impuretés inévitables. Alliage selon la revendication 1 comprenant, en % en poids, Zr : 0,003 – 0,15 et/ou Mn : 0,03 – 1,0 et/ou V : 0,05 – 0,20 et/ou Zn : 0,03 – 1,0 et/ou Cr : 0,01 – 0,25 et/ou Cu : 0,05 – 1,0. Alliage selon la revendication 1 ou la revendication 2 dans lequel l’alliage comprend au moins deux éléments choisis parmi Co, Ni, Ba, La, Ce, Ta, Ru, Os et Zr la teneur de l’élément s’il est choisi étant de 0,003 à 0,15 % en poids, la somme de la teneur des éléments choisis étant au moins égale à 0,08 % en poids et au moins un des éléments choisis ayant une teneur de 0,04 % à 0,15 % en poids. Alliage selon une quelconque des revendications 1 à 3 dans lequel l’alliage comprend au moins trois éléments choisis parmi Co, Ni, Ba, La Ce, Ta, Ru, Os et Zr la teneur de l’élément s’il est choisi étant de 0,003 à 0,15 % en poids, la somme de la teneur des éléments choisis étant au moins égale à 0,14 % en poids et au moins un des éléments choisis ayant une teneur de 0,04 % à 0,15 % en poids. Alliage selon la revendication 4 dans lequel les éléments choisis sont Co, Ba, Zr ou Ni, Ba , Zr ou Co, La, Zr ou Co, Ni, Ba. Alliage selon une quelconque des revendication 1 à 5 dans lequel la teneur en Fe est de 0,35 à 0,85 % en poids et de préférence entre 0,4 et 0,7 % en poids. Produit corroyé traité thermiquement comprenant un alliage selon une quelconque des revendications 1 à 6. Procédé de fabrication d’un produit selon la revendication 7 comprenant les étapes de Approvisionnement d’aluminium pur ou allié sous forme de lingot de métal primaire issu d’électrolyse et/ou de chutes de fabrication pré-consommation et/ou de déchets post consommation lesdits déchets ayant optionnellement été fondus séparément et éventuellement solidifiés et d’éléments d’addition sous forme appropriée ; Constitution d’une charge avec l’aluminium approvisionné, fusion de cette charge et ajout des éléments d’addition pour obtenir un bain de métal liquide en alliage selon l’invention, Coulée, de préférence par coulée semi-continue verticale à refroidissement direct, dudit bain de métal liquide pour obtenir une ébauche apte au corroyage à chaud, typiquement une plaque de laminage, une ébauche de forge ou une billette ; Homogénéisation de l’ébauche à une température d’au moins 500 °C ; Corroyage à chaud et optionnellement à froid de l’ébauche par laminage, filage et/ou forgeage pour obtenir un produit corroyé ; Mise en solution du produit corroyé ainsi obtenu à une température d’au moins 500 °C et trempe ; Vieillissement à température ambiante et/ou revenu du produit corroyé mis en solution et trempé ainsi obtenu pour obtenir un produit corroyé traité thermiquement. Procédé selon la revendication 8 dans lequel la charge contient au moins 30 % de déchets post-consommation. Utilisation d’un produit selon à la revendication 7 pour la construction automobile, la construction de bâtiments, la construction aéronautique ou la construction industrielle